【手続補正書】
【提出日】平成25年10月28日(2013.10.28)
【手続補正１】
【補正対象書類名】明細書
【補正対象項目名】０１２６
【補正方法】変更
【補正の内容】
【０１２６】
本発明は更に、本発明の方法によって得ることができる露光済みホログラフィック媒体に関する。
本発明の好ましい態様は、以下を包含する。
〔１〕０．１〜１６０ＭＰａの範囲の弾性率ＧＵＶおよび０．００８以上のΔｎを有する感光性ポリマー組成物含有露光済みホログラフィック媒体の製造方法であって、
ｉ）Ａ）非晶質網状構造としてのマトリックスポリマー、
Ｂ）単官能性書込モノマーと多官能性書込モノマーとの組み合わせ、
Ｃ）光開始剤組成物、
Ｄ）任意に非光重合性成分、
Ｅ）任意に、触媒、ラジカル安定剤、溶媒、添加剤、並びに他の助剤および／または添加剤
を含んでなる感光性ポリマー組成物を供給し、
ｉｉ）感光性ポリマー組成物を媒体形状にし、
ｉｉｉ）ホログラムを書込むために、媒体をホログラフィック露光処理に付し、
ｉｖ）ホログラムを固定するために、媒体全体を紫外線露光し、
書込モノマーがアクリレート官能化化合物および／またはメタクリレート官能化化合物であり、感光性ポリマー組成物中の書込モノマーの総量が３０重量％〜４５重量％であり、未露光感光性ポリマー組成物が０．７ＭＰａ未満の弾性率Ｇ０を有し、書込モノマー総含量に対して、多官能性書込モノマーの高い相対的割合によって高い弾性率を得、単官能性書込モノマーの高い相対的割合によって低い弾性率を得るというように、書込モノマー総含量に基づいた単官能性書込モノマーの相対的割合と多官能性書込モノマーの相対的割合の比により、露光済み感光性ポリマー組成物の弾性率ＧＵＶが、意図した範囲０．１〜１６０ＭＰａに調節される
方法。
〔２〕露光済みホログラフィック媒体が、０．３〜４０ＭＰａ、好ましくは０．７〜１５ＭＰａの範囲の弾性率ＧＵＶを有することを特徴とする、上記〔１〕に記載の方法。
〔３〕２種の書込モノマーそれぞれの屈折率が、マトリックスポリマーの屈折率より少なくとも０．０５単位大きくなるように、またはマトリックスポリマーの屈折率より少なくとも０．０５単位小さくなるように、書込モノマーおよびマトリックスポリマーを選択することを特徴とする、上記〔１〕または〔２〕に記載の方法。
〔４〕マトリックスポリマーが特にＮＣＯ基含有成分とＮＣＯ反応性成分との反応によるポリウレタンであり、２つの成分の少なくとも１つが２００ｇ／ｍｏｌ超、好ましくは３５０ｇ／ｍｏｌ超の当量を有し、更に好ましくはポリマー主鎖に環式構造が生じないことを特徴とする、上記〔１〕〜〔３〕のいずれかに記載の方法。
〔５〕反応した状態のポリウレタンが、−４５℃未満のガラス転移温度ＴＧを有することを特徴とする、上記〔４〕に記載の方法。
〔６〕単官能性書込モノマーが、一般式（ＩＩ）：
〔化１〕
2013510333.tif 000001
［式中、Ｒ１、Ｒ２は、水素、および／または互いに独立して未置換のまたは場合によりヘテロ原子で置換されていてもよい直鎖、分岐、環式または複素環式の有機基である］
で示され、好ましくは１５℃未満のガラス転移温度ＴＧを有することを特徴とする、上記〔１〕〜〔５〕のいずれかに記載の方法。
〔７〕多官能性書込モノマーが、一般式（ＩＩＩ）：
〔化２〕
2013510333.tif 000002
［式中、ｎは２以上４以下であり、Ｒ３、Ｒ４は、水素、および／または互いに独立して未置換のまたは場合によりヘテロ原子で置換されていてもよい直鎖、分岐、環式または複素環式の有機基である］
で示され、好ましくは１．５０超の屈折率ｎＤ２０を有することを特徴とする、上記〔１〕〜〔６〕のいずれかに記載の方法。
〔８〕感光性ポリマー組成物が可塑剤を更に含有することを特徴とする、上記〔１〕〜〔７〕のいずれかに記載の方法。
〔９〕両方の書込モノマーがマトリックスポリマーより大きい屈折率を有するならば、可塑剤の屈折率がマトリックスポリマーの屈折率より少なくとも０．０５単位小さくなるように、両方の書込モノマーがマトリックスポリマーより小さい屈折率を有するならば、可塑剤の屈折率がマトリックスポリマーの屈折率より少なくとも０．０５単位大きくなるように、可塑剤を選択することを特徴とする、上記〔８〕に記載の方法。
〔１０〕使用される可塑剤が、一般式（ＶＩ）：
〔化３〕
2013510333.tif 000003
［式中、ｎは１以上８以下であり、Ｒ１０、Ｒ１１、Ｒ１２は、水素、および／または互いに独立して未置換のまたは場合によりヘテロ原子で置換されていてもよい直鎖、分岐、環式または複素環式の有機基であり、好ましくは基Ｒ１０、Ｒ１１、Ｒ１２の少なくとも１つは少なくとも１個のフッ素原子で置換されており、特に好ましくはＲ１０が少なくとも１個のフッ素原子を有する有機基である］
で示されるウレタンであることを特徴とする、上記〔８〕または〔９〕に記載の方法。
〔１１〕光開始剤組成物が、アニオン性染料、カチオン性染料または中性染料、および共開始剤を含んでなることを特徴とする、上記〔１〕〜〔１０〕のいずれかに記載の方法。
〔１２〕様々な割合の単官能性書込モノマーおよび多官能性書込モノマーを有する個々の露光済みホログラフィック媒体のΔｎが５５％未満の差で異なり、この差が下記式：
〔数１〕
2013510333.tif 000004
に従って計算されることを特徴とする、上記〔１〕〜〔１１〕のいずれかに記載の方法。
〔１３〕工程ｉｉ）における感光性ポリマー組成物層を基材に結合させることを特徴とする、上記〔１〕〜〔１２〕のいずれかに記載の方法。
〔１４〕感光性ポリマー組成物層を別の基材に結合させることを特徴とする、上記〔１３〕に記載の方法。
〔１５〕貼合わせまたは接着により、被膜と基材を互いに結合させることを特徴とする、上記〔１３〕または〔１４〕に記載の方法。
〔１６〕上記〔１〕〜〔１５〕のいずれかに記載の方法によって得ることができる露光済みホログラフィック媒体。
【手続補正２】
【補正対象書類名】特許請求の範囲
【補正対象項目名】全文
【補正方法】変更
【補正の内容】
【特許請求の範囲】
【請求項１】
０．１〜１６０ＭＰａの範囲の弾性率ＧＵＶおよび０．００８以上のΔｎを有する感光性ポリマー組成物含有露光済みホログラフィック媒体の製造方法であって、
ｉ）Ａ）非晶質網状構造としてのマトリックスポリマー、
Ｂ）単官能性書込モノマーと多官能性書込モノマーとの組み合わせ、
Ｃ）光開始剤組成物、
Ｄ）任意に非光重合性成分、
Ｅ）任意に、触媒、ラジカル安定剤、溶媒、添加剤、並びに他の助剤および／または添加剤
を含んでなる感光性ポリマー組成物を供給し、
ｉｉ）感光性ポリマー組成物を媒体形状にし、
ｉｉｉ）ホログラムを書込むために、媒体をホログラフィック露光処理に付し、
ｉｖ）ホログラムを固定するために、媒体全体を紫外線露光し、
書込モノマーがアクリレート官能化化合物および／またはメタクリレート官能化化合物であり、感光性ポリマー組成物中の書込モノマーの総量が３０重量％〜４５重量％であり、未露光感光性ポリマー組成物が０．７ＭＰａ未満の弾性率Ｇ０を有し、書込モノマー総含量に対して、多官能性書込モノマーの高い相対的割合によって高い弾性率を得、単官能性書込モノマーの高い相対的割合によって低い弾性率を得るというように、書込モノマー総含量に基づいた単官能性書込モノマーの相対的割合と多官能性書込モノマーの相対的割合の比により、露光済み感光性ポリマー組成物の弾性率ＧＵＶが、意図した範囲０．１〜１６０ＭＰａに調節される
方法。
【請求項２】
請求項１に記載の方法によって得ることができる露光済みホログラフィック媒体。